(57)【要約】【課題】クリープ破断強度および耐再熱割れ性に優れ、かつ熱間加工時の耐割れ性に優れたオーステナイト系耐熱合金部材を提供する。【解決手段】厚さ20mm以上のオーステナイト系耐熱合金部材であって、部材の化学組成が、質量％で、Ｃ：0.009％以下、Si：2.0％以下、Mn：3.0％以下、Ｐ：0.040％以下、Ｓ：0.0100％以下、Ｏ：0.01％以下、Cr：25.0〜38.0％、Ni：40.0〜60.0％、Ｗ：3.0〜10.0％、Ti：0.01〜1.20％、Ｎ：0.020％以下、Al：0.30％以下、Ｂ：0.0001〜0.01％、Zr：0.0001〜0.50％、Ca：0〜0.010％、Mg：0〜0.050％、REM：0〜0.100％、Co：0〜1.0％、Cu：0〜1.0％、Mo：0〜1.0％、Ｖ：0〜0.5％、Nb：0〜0.5％、残部：Feおよび不純物であり、部材の表層部における金属組織が、ASTM粒度番号7.0以上であり、部材の厚さ中央部における金属組織が、ASTM粒度番号4.0以下である、オーステナイト系耐熱合金部材。【選択図】  なし【特許請求の範囲】
【請求項１】
厚さ２０ｍｍ以上のオーステナイト系耐熱合金部材であって、
前記部材の化学組成が、質量％で、
Ｃ：０．００９％以下、
Ｓｉ：２．０％以下、
Ｍｎ：３．０％以下、
Ｐ：０．０４０％以下、
Ｓ：０．０１００％以下、
Ｏ：０．０１％以下、
Ｃｒ：２５．０〜３８．０％、
Ｎｉ：４０．０〜６０．０％、
Ｗ：３．０〜１０．０％、
Ｔｉ：０．０１〜１．２０％、
Ｎ：０．０２０％以下、
Ａｌ：０．３０％以下、
Ｂ：０．０００１〜０．０１％、
Ｚｒ：０．０００１〜０．５０％、
Ｃａ：０〜０．０１０％、
Ｍｇ：０〜０．０５０％、
ＲＥＭ：０〜０．１００％、
Ｃｏ：０〜１．０％、
Ｃｕ：０〜１．０％、
Ｍｏ：０〜１．０％、
Ｖ：０〜０．５％、
Ｎｂ：０〜０．５％、
残部：Ｆｅおよび不純物であり、
前記部材の表層部における金属組織が、ＡＳＴＭ粒度番号７．０以上であり、
前記部材の厚さ中央部における金属組織が、ＡＳＴＭ粒度番号４．０以下である、
オーステナイト系耐熱合金部材。
【請求項２】
前記化学組成が、質量％で、
Ｃａ：０．０００１〜０．０１０％、
Ｍｇ：０．０００１〜０．０５０％、および
ＲＥＭ：０．０００１〜０．１０％、
から選択される１種以上を含有する、
請求項１に記載のオーステナイト系耐熱合金部材。
【請求項３】
前記化学組成が、質量％で、
Ｃｏ：０．０１〜１．０％、
Ｃｕ：０．０１〜１．０％、
Ｍｏ：０．０１〜１．０％、
Ｖ：０．０１〜０．５％、および
Ｎｂ：０．０１〜０．５％、
から選択される１種以上を含有する、
請求項１または請求項２に記載のオーステナイト系耐熱合金部材。
【請求項４】
前記化学組成が、質量％で、
Ｃ：０．０００１〜０．００９％、
を含有する、
請求項１から請求項３までのいずれかに記載のオーステナイト系耐熱合金部材。
【請求項５】
厚さ２０ｍｍ以上のオーステナイト系耐熱合金素材であって、
前記素材の化学組成が、質量％で、
Ｃ：０．００９％以下、
Ｓｉ：２．０％以下、
Ｍｎ：３．０％以下、
Ｐ：０．０４０％以下、
Ｓ：０．０１００％以下、
Ｏ：０．０１％以下、
Ｃｒ：２５．０〜３８．０％、
Ｎｉ：４０．０〜６０．０％、
Ｗ：３．０〜１０．０％、
Ｔｉ：０．０１〜１．２０％、
Ｎ：０．０２０％以下、
Ａｌ：０．３０％以下、
Ｂ：０．０００１〜０．０１％、
Ｚｒ：０．０００１〜０．５０％、
Ｃａ：０〜０．０１０％、
Ｍｇ：０〜０．０５０％、
ＲＥＭ：０〜０．１００％、
Ｃｏ：０〜１．０％、
Ｃｕ：０〜１．０％、
Ｍｏ：０〜１．０％、
Ｖ：０〜０．５％、
Ｎｂ：０〜０．５％、
残部：Ｆｅおよび不純物であり、
前記素材の表層部における硬さが、３００ＨＶ０．１以上である、
オーステナイト系耐熱合金素材。
【請求項６】
前記化学組成が、質量％で、
Ｃａ：０．０００１〜０．０１０％、
Ｍｇ：０．０００１〜０．０５０％、および
ＲＥＭ：０．０００１〜０．１０％、
から選択される１種以上を含有する、
請求項５に記載のオーステナイト系耐熱合金素材。
【請求項７】
前記化学組成が、質量％で、
Ｃｏ：０．０１〜１．０％、
Ｃｕ：０．０１〜１．０％、
Ｍｏ：０．０１〜１．０％、
Ｖ：０．０１〜０．５％、および
Ｎｂ：０．０１〜０．５％、
から選択される１種以上を含有する、
請求項５または請求項６に記載のオーステナイト系耐熱合金素材。
【請求項８】
前記化学組成が、質量％で、
Ｃ：０．０００１〜０．００９％、
を含有する、
請求項５から請求項７までのいずれかに記載のオーステナイト系耐熱合金素材。
【発明の詳細な説明】
【技術分野】
【０００１】
本発明は、オーステナイト系耐熱合金部材およびオーステナイト系耐熱合金素材に関する。
【０００２】
近年、環境負荷軽減の観点から発電用ボイラなどでは運転条件の高温・高圧化が世界的規模で進められており、過熱器管および再熱器管の材料として使用されるオーステナイト系耐熱合金部材には、より優れたクリープ破断強度を有することが求められている。
【０００３】
また、従来フェライト系耐熱鋼が使用されていた、主蒸気管、再熱蒸気管等の大径かつ厚肉の部材においても、オーステナイト系耐熱合金の適用が検討されている。
【０００４】
このような技術的背景のもと、種々のオーステナイト系耐熱合金に関する技術が提案されている。例えば、特許文献１には、表面加工を施して３３０ＨＶ以上となる塑性加工硬化層を表面に形成させた後、その硬化した表面部分に対して、十分な再結晶を生じさせるとともに再結晶粒内または粒界にＣｒ炭化物を分散して析出させるための局部的な加熱処理を施して、耐粒界腐食性と耐応力腐食割れ性を高めた、オーステナイト系合金構造物とその製造法が開示されている。
【０００５】
また、特許文献２には、結晶粒の微細化を行うとともに、結晶粒界に析出するＳを抑制することにより、熱間加工性を向上させた、高Ｎｉ、高Ｃｒステンレス鋼が開示されている。特許文献３には、Ｎｉ基合金製品が提案されている。このＮｉ基合金製品は、Ｗを活用して高温強度を高めるとともに、有効Ｂ量を管理することにより、熱間加工性を改善するとともに溶接割れを防止した、特に大型製品として好適なオーステナイト系耐熱合金製品である。
【０００６】
さらに、特許文献４には、Ｃｒ、ＴｉとＺｒの活用によりα−Ｃｒ相を強化相としてクリープ強度を高めた、オーステナイト系耐熱合金ならびに、その合金からなる耐熱耐圧部材およびその製造方法が提案されている。特許文献５には、多量のＷを含有させるとともにＡｌとＴｉとを活用して、固溶強化とγ’相の析出強化によって強度を高めた、Ｎｉ基耐熱合金が提案されている。
【０００７】
そして、特許文献６および７には、熱間加工時の割れ性に優れ、厚肉、大型高温部材として好適に用いることのできる、オーステナイト系耐熱合金部材が提案されている。特許文献８には、ＨＡＺの液化割れおよびＨＡＺの脆化割れをともに防止できるとともに、溶接施工中に発生する溶接作業性に起因した欠陥も防止でき、さらに、高温でのクリープ強度にも優れるオーステナイト系耐熱合金が提案されている。
【先行技術文献】
【特許文献】
【０００８】
【特許文献１】特開２０００−２６５２４９号公報
【特許文献２】特開２００２−８０９４２号公報
【特許文献３】特開２０１１−６３８３８号公報
【特許文献４】国際公開第２００９／１５４１６１号
【特許文献５】国際公開第２０１０／０３８８２６号
【特許文献６】特開２０１４−３４７２５号公報
【特許文献７】特開２０１４−１４５１０９号公報
【特許文献８】特開２０１０−１５０５９３号公報
【発明の概要】
【発明が解決しようとする課題】
【０００９】
主蒸気管または再熱蒸気管等の厚肉かつ大径の高温部材として使用されるオーステナイト系耐熱合金部材には、より優れたクリープ破断強度を有するとともに、溶接後熱処理時または使用時に問題となる再熱割れを回避できる優れた耐再熱割れ性を有することも求められる。一般に、より優れたクリープ破断強度および耐再熱割れ性の両方を得ることは困難であり、特許文献１〜８のいずれにおいても、上述の課題解決には至っておらず、改善の余地が残されている。
【００１０】
本発明は上記の問題を解決し、クリープ破断強度および耐再熱割れ性に優れ、厚さが２０ｍｍ以上の厚肉の場合であっても、熱間加工時、例えば、熱間曲げ加工時または熱間鍛造時の表面欠陥が防止できて、発電用ボイラの主蒸気管または再熱蒸気管等の厚肉かつ大径の高温部材に熱間加工して用いるのに好適な、オーステナイト系耐熱合金部材およびその素材を提供することを目的とする。
【課題を解決するための手段】
【００１１】
本発明は、上記の課題を解決するためになされたものであり、下記のオーステナイト系耐熱合金部材およびオーステナイト系耐熱合金素材を要旨とする。
【００１２】
（１）厚さ２０ｍｍ以上のオーステナイト系耐熱合金部材であって、
前記部材の化学組成が、質量％で、
Ｃ：０．００９％以下、
Ｓｉ：２．０％以下、
Ｍｎ：３．０％以下、
Ｐ：０．０４０％以下、
Ｓ：０．０１００％以下、
Ｏ：０．０１％以下、
Ｃｒ：２５．０〜３８．０％、
Ｎｉ：４０．０〜６０．０％、
Ｗ：３．０〜１０．０％、
Ｔｉ：０．０１〜１．２０％、
Ｎ：０．０２０％以下、
Ａｌ：０．３０％以下、
Ｂ：０．０００１〜０．０１％、
Ｚｒ：０．０００１〜０．５０％、
Ｃａ：０〜０．０１０％、
Ｍｇ：０〜０．０５０％、
ＲＥＭ：０〜０．１００％、
Ｃｏ：０〜１．０％、
Ｃｕ：０〜１．０％、
Ｍｏ：０〜１．０％、
Ｖ：０〜０．５％、
Ｎｂ：０〜０．５％、
残部：Ｆｅおよび不純物であり、
前記部材の表層部における金属組織が、ＡＳＴＭ粒度番号７．０以上であり、
前記部材の厚さ中央部における金属組織が、ＡＳＴＭ粒度番号４．０以下である、
オーステナイト系耐熱合金部材。
【００１３】
（２）前記化学組成が、質量％で、
Ｃａ：０．０００１〜０．０１０％、
Ｍｇ：０．０００１〜０．０５０％、および
ＲＥＭ：０．０００１〜０．１０％、
から選択される１種以上を含有する、
上記（１）に記載のオーステナイト系耐熱合金部材。
【００１４】
（３）前記化学組成が、質量％で、
Ｃｏ：０．０１〜１．０％、
Ｃｕ：０．０１〜１．０％、
Ｍｏ：０．０１〜１．０％、
Ｖ：０．０１〜０．５％、および
Ｎｂ：０．０１〜０．５％、
から選択される１種以上を含有する、
上記（１）または（２）に記載のオーステナイト系耐熱合金部材。
【００１５】
（４）前記化学組成が、質量％で、
Ｃ：０．０００１〜０．００９％、
を含有する、
上記（１）から（３）までのいずれかに記載のオーステナイト系耐熱合金部材。
【００１６】
（５）厚さ２０ｍｍ以上のオーステナイト系耐熱合金素材であって、
前記素材の化学組成が、質量％で、
Ｃ：０．００９％以下、
Ｓｉ：２．０％以下、
Ｍｎ：３．０％以下、
Ｐ：０．０４０％以下、
Ｓ：０．０１００％以下、
Ｏ：０．０１％以下、
Ｃｒ：２５．０〜３８．０％、
Ｎｉ：４０．０〜６０．０％、
Ｗ：３．０〜１０．０％、
Ｔｉ：０．０１〜１．２０％、
Ｎ：０．０２０％以下、
Ａｌ：０．３０％以下、
Ｂ：０．０００１〜０．０１％、
Ｚｒ：０．０００１〜０．５０％、
Ｃａ：０〜０．０１０％、
Ｍｇ：０〜０．０５０％、
ＲＥＭ：０〜０．１００％、
Ｃｏ：０〜１．０％、
Ｃｕ：０〜１．０％、
Ｍｏ：０〜１．０％、
Ｖ：０〜０．５％、
Ｎｂ：０〜０．５％、
残部：Ｆｅおよび不純物であり、
前記素材の表層部における硬さが、３００ＨＶ０．１以上である、
オーステナイト系耐熱合金素材。
【００１７】
（６）前記化学組成が、質量％で、
Ｃａ：０．０００１〜０．０１０％、
Ｍｇ：０．０００１〜０．０５０％、および
ＲＥＭ：０．０００１〜０．１０％、
から選択される１種以上を含有する、
上記（５）に記載のオーステナイト系耐熱合金素材。
【００１８】
（７）前記化学組成が、質量％で、
Ｃｏ：０．０１〜１．０％、
Ｃｕ：０．０１〜１．０％、
Ｍｏ：０．０１〜１．０％、
Ｖ：０．０１〜０．５％、および
Ｎｂ：０．０１〜０．５％、
から選択される１種以上を含有する、
上記（５）または（６）に記載のオーステナイト系耐熱合金素材。
【００１９】
（８）前記化学組成が、質量％で、
Ｃ：０．０００１〜０．００９％、
を含有する、
上記（５）から（７）までのいずれかに記載のオーステナイト系耐熱合金素材。
【発明の効果】
【００２０】
本発明のオーステナイト系耐熱合金部材は、耐再熱割れ性と長時間クリープ破断強度との両方に優れ、かつ厚さが２０ｍｍ以上の厚肉であっても、熱間加工時の表面での割れ（以下、「表面欠陥」ともいう。）を防止できる。
【発明を実施するための形態】
【００２１】
熱間加工時の表面欠陥を防止する方法について、これまでの発明者らの研究により、以下の（ａ）〜（ｅ）に示す知見が得られている。
【００２２】
（ａ）熱間加工時の表面欠陥の発生は、熱間加工前の部材表面の金属組織と関係する。例えば、部材表面に加工層が残存した状態で熱間加工すると、熱間加工中、加工層内の転位上に炭化物が析出し、その結果、粒内が強化されて相対的に粒界が弱化するので、表面近傍に粒界割れが発生する。加えて、部材表面の結晶粒径が粗粒であるほど部材は変形しにくくなるため、粗粒組織も粒界弱化を助長することとなる。
【００２３】
（ｂ）熱間加工時の表面欠陥を防止するためには、部材表面に加工層を残存させた状態で熱処理を施し、表面近傍を再結晶化させることで転位上への析出を抑制するとともに、細粒効果によって表面近傍の変形抵抗を下げることが粒界弱化の低減に効果的である。
【００２４】
（ｃ）表面欠陥が存在する場合、クリープ亀裂の発生起点となる。したがって、優れたクリープ特性を維持するためにも表面欠陥を防止する必要がある。
【００２５】
（ｄ）熱間加工時の表面欠陥を防止するためには、部材表面からの深さが５０μｍまでの領域（以下、上記領域を「表層部」ともいう。）における金属組織を、平均結晶粒度でＡＳＴＭ粒度番号７．０以上の再結晶粒にする必要がある。
【００２６】
（ｅ）また、優れたクリープ特性を維持するためには、表層部の金属組織を上記の再結晶粒として表面欠陥を防止するとともに、部材厚さの２５％となる各表面側を除外した領域（以下、上記領域を「部材の厚さ中央部」ともいう。）における金属組織を、平均結晶粒度でＡＳＴＭ粒度番号４．０以下の粗粒にする必要がある。
【００２７】
さらに、本発明者らは、オーステナイト系耐熱合金の耐再熱割れ性とクリープ破断特性とを詳細に調査した結果、以下の（ｆ）、（ｇ）に示す知見を得るに至った。
【００２８】
（ｆ）一般的に、優れたクリープ破断強度を得るためには、所定量以上のＣを含有させることにより、粒界の析出強化を行う必要があると考えられている。しかしながら、多量のＣを含有させると、炭化物による粒内析出強化に伴い粒界弱化が生じることとなり、再熱割れが生じる原因となる。すなわち、耐再熱割れ性とクリープ破断特性との間には、いわゆるトレードオフの関係が存在することとなる。
【００２９】
（ｇ）本発明者らが上記の問題を解決するために検討した結果、α−Ｃｒ相およびＮｉ３Ｔｉといった析出物を活用することにより、Ｃ含有量を低減したとしても優れたクリープ破断強度を確保することが可能になることを見出した。そして、Ｃ含有量を低減することにより、炭化物の粒内析出強化によって相対的に発生する粒界弱化が抑制され、耐再熱割れ性を向上させることが可能になる。
【００３０】
本発明は上記知見に基づいてなされたものである。以下、本発明の各要件について詳しく説明する。
【００３１】
１．化学組成
各元素の限定理由は下記のとおりである。なお、以下の説明において含有量についての「％」は、「質量％」を意味する。
【００３２】
Ｃ：０．００９％以下
Ｃは、一般的には、オーステナイトを安定にするとともに粒界に微細な炭化物を形成し、高温でのクリープ破断強度を向上させる元素であることが知られている。しかしながら、本発明においては、Ｃ含有量が過剰になると耐再熱割れ性の低下を招く。このため、Ｃ含有量は０．００９％以下とする。Ｃ含有量は０．００８％以下であるのが好ましく、０．００５％以下であるのがより好ましい。
【００３３】
なお、Ｃ含有量について特に下限を設ける必要はないが、極端な低減は製造コストの上昇を招く。そのため、Ｃ含有量は０．０００１％以上であるのが好ましく、０．０００５％以上であるのがより好ましく、０．０００８％以上であるのがさらに好ましい。
【００３４】
Ｓｉ：２．０％以下
Ｓｉは、脱酸作用を有するとともに、高温での耐食性および耐酸化性の向上に有効な元素である。しかしながら、Ｓｉが過剰に含有された場合にはオーステナイトの安定性が低下して、靱性およびクリープ破断強度の低下を招く。そのため、Ｓｉ含有量は２．０％以下とする。Ｓｉ含有量は１．５％以下であるのが好ましく、１．０％以下であるのがより好ましく、０．５％以下であるのがさらに好ましい。
【００３５】
なお、Ｓｉ含有量について特に下限を設ける必要はない。しかし、Ｓｉ含有量を極端に低減すると、脱酸効果が十分に得られず合金の清浄度が大きくなって清浄性が劣化する。また、高温での耐食性および耐酸化性の向上効果も得難くなり、製造コストも大きく上昇する。そのため、Ｓｉ含有量は０．０２％以上とするのが好ましく、０．０５％以上とするのがより好ましい。
【００３６】
Ｍｎ：３．０％以下
Ｍｎは、Ｓｉと同様、脱酸作用を有するだけでなく、オーステナイトの安定化にも寄与する元素である。しかしながら、Ｍｎ含有量が過剰になると脆化を招き、さらに、靱性およびクリープ延性の低下も生じる。そのため、Ｍｎ含有量は３．０％以下とする。Ｍｎ含有量は２．８％以下であるのが好ましく、２．５％以下であるのがより好ましい。
【００３７】
なお、Ｍｎ含有量についても特に下限を設ける必要はない。しかし、Ｍｎ含有量を極端に低減すると、脱酸効果が十分に得られず合金の清浄性を劣化させる。また、熱間加工性が劣化するだけでなく、オーステナイト安定化効果が得難くなり、製造コストも大きく上昇する。そのため、Ｍｎ含有量は０．００５％以上とするのが好ましく、０．０１０％以上とするのがより好ましい。
【００３８】
Ｐ：０．０４０％以下
Ｐは、不純物として合金中に含有され、多量に含まれる場合には、熱間加工性および溶接性を著しく低下させ、さらに、長時間使用後のクリープ延性も低下させる。そのため、Ｐ含有量は０．０４０％以下とする。Ｐ含有量は０．０３０％以下であるのが好ましく、０．０２０％以下であるのがより好ましい。
【００３９】
なお、Ｐの含有量は可能な限り低減することが好ましいが、極度の低減は製造コストの増大を招く。そのため、Ｐ含有量は０．０００５％以上とするのが好ましく、０．０００８％以上とするのがより好ましい。
【００４０】
Ｓ：０．０１００％以下
Ｓは、Ｐと同様に不純物として合金中に含まれ、多量に含まれる場合には、熱間加工性および溶接性を著しく低下させ、さらに、長時間のクリープ延性も低下させる。そのため、Ｓ含有量は０．０１００％以下とする。Ｓ含有量は０．００８０％以下であるのが好ましく、０．００５０％以下であるのがより好ましい。なお、Ｓ含有量は可能な限り低減することが好ましい。
【００４１】
Ｏ：０．０１％以下
Ｏ（酸素）は、不純物として合金中に含まれ、その含有量が過剰になると熱間加工性が低下し、さらに靱性および延性の劣化を招く。このため、Ｏ含有量は０．０１％以下とする。Ｏ含有量は０．００８％以下であるのが好ましく、０．００５％以下であるのがより好ましい。
【００４２】
なお、Ｏ含有量について特に下限を設ける必要はないが、極端な低減は製造コストの上昇を招く。そのため、Ｏ含有量は０．０００５％以上とするのが好ましく、０．０００８％以上とするのがより好ましい。
【００４３】
Ｃｒ：２５．０〜３８．０％
Ｃｒは、高温での耐酸化性および耐食性の確保のために必須の元素である。また、α−Ｃｒ相として析出し、クリープ破断強度の向上にも寄与する。上記の効果を得るためには、Ｃｒ含有量を２５．０％以上とする必要がある。しかしながら、Ｃｒ含有量が３８．０％を超えると、高温でのオーステナイトの安定性が劣化してクリープ破断強度の低下を招く。したがって、Ｃｒ含有量は２５．０〜３８．０％とする。Ｃｒ含有量は２５．５％以上であるのが好ましく、２６．０％以上であるのがより好ましい。また、Ｃｒ含有量は３７．５％以下であるのが好ましく、３７．０％以下であるのがより好ましい。
【００４４】
Ｎｉ：４０．０〜６０．０％
Ｎｉは、オーステナイトを得るために有効な元素であり、長時間使用時の組織安定性を確保するために必須の元素である。また、Ｎｉ３Ｔｉとして析出し、クリープ破断強度の向上にも寄与する。上述のＣｒ含有量の範囲において、上記したＮｉの効果を十分に得るためには、Ｎｉ含有量を４０．０％以上とする必要がある。しかしながら、Ｎｉは高価な元素であり、多量に含有させるとコストの増大を招く。したがって、Ｎｉ含有量は４０．０〜６０．０％とする。Ｎｉ含有量は４１．０％以上であるのが好ましく、４２．０％以上であるのがより好ましい。また、Ｎｉ含有量は５８．０％以下であるのが好ましく、５６．０％以下であるのがより好ましい。
【００４５】
Ｗ：３．０〜１０．０％
Ｗは、マトリックスに固溶して高温でのクリープ破断強度の向上に大きく寄与する元素である。その効果を十分に発揮させるためには、Ｗ含有量を３．０％以上とする必要がある。しかしながら、Ｗを過剰に含有させても効果は飽和し、かえってクリープ破断強度を低下させる。さらに、Ｗは高価な元素であるため、過剰に含有させるとコストの増大を招く。したがって、Ｗ含有量は３．０〜１０．０％とする。Ｗ含有量は３．５％以上であるのが好ましく、４．０％以上であるのがより好ましい。また、Ｗ含有量は９．５％以下であるのが好ましく、９．０％以下であるのがより好ましい。
【００４６】
Ｔｉ：０．０１〜１．２０％
Ｔｉは、Ｎｉ３Ｔｉとして粒内に析出し、高温でのクリープ破断強度に寄与する。その効果を得るためには、Ｔｉ含有量を０．０１％以上とする必要がある。しかしながら、Ｔｉ含有量が過剰になるとＮｉ３Ｔｉとして多量に析出し、クリープ延性および靱性の低下を招く。したがって、Ｔｉ含有量は０．０１〜１．２０％とする。Ｔｉ含有量は０．０３％以上であるのが好ましく、０．０５％以上であるのがより好ましい。また、Ｔｉ含有量は１．００％以下であるのが好ましく、０．８０％以下であるのがより好ましい。
【００４７】
Ｎ：０．０２０％以下
Ｎは、オーステナイトを安定にするのに有効な元素であるものの、過剰に含有されると、高温での使用中に多量の微細窒化物が粒内に析出してクリープ延性および靱性の低下を招く。そのため、Ｎ含有量は０．０２０％以下とする。Ｎ含有量は０．０１８％以下であるのが好ましく、０．０１５％以下であるのがより好ましい。
【００４８】
なお、Ｎ含有量について特に下限を設ける必要はない。しかし、Ｎ含有量を極端に低減すると、オーステナイトを安定にする効果が得難くなるだけでなく、製造コストも大きく増加する。そのため、Ｎ含有量は０．０００５％以上とするのが好ましく、０．０００８％以上とするのがより好ましい。
【００４９】
Ａｌ：０．３０％以下
Ａｌは、脱酸作用を有する元素である。しかしながら、Ａｌ含有量が過剰になると合金の清浄性が著しく劣化して、熱間加工性および延性が低下する。そのため、Ａｌ含有量は０．３０％以下とする。Ａｌ含有量は０．２０％以下であるのが好ましく、０．１０％以下であるのがより好ましい。
【００５０】
なお、Ａｌの含有量について特に下限を設ける必要はない。しかし、Ａｌ含有量を極端に低減すると、脱酸効果が十分に得られず合金の清浄性を逆に劣化させるとともに、製造コストの上昇を招く。そのため、Ａｌ含有量は０．０００５％以上とするのが好ましい。Ａｌの脱酸効果を安定して得るとともに、良好な清浄性を確保するためには、Ａｌ含有量は０．００１％以上とするのがより好ましい。
【００５１】
Ｂ：０．０００１〜０．０１％
Ｂは、高温での使用中に粒界に偏析して粒界を強化するとともに粒界炭化物を微細分散させることにより、クリープ破断強度を向上させるのに必要な元素である。加えて、耐再熱割れ性の向上にも寄与する。これらの効果を得るためにはＢ含有量を０．０００１％以上とする必要がある。しかしながら、Ｂ含有量が過剰になると、溶接性が劣化することに加えて、熱間加工性が劣化する。したがって、Ｂ含有量は０．０００１〜０．０１％とする。Ｂ含有量は０．０００５％以上であるのが好ましく、０．００１％以上であるのがより好ましい。また、Ｂ含有量は０．００８％以下であるのが好ましく、０．００６％以下であるのがより好ましい。
【００５２】
Ｚｒ：０．０００１〜０．５０％
Ｚｒは、クリープ破断強度を向上させる作用を有する。すなわち、Ｚｒは、粒界強化元素であり、高温でのクリープ破断強度向上に寄与し、さらに、クリープ延性の向上にも寄与する。この効果を得るためにはＺｒ含有量を０．０００１％以上とする必要がある。しかしながら、Ｚｒ含有量が０．５０％を超えると熱間加工性が低下する。したがって、Ｚｒ含有量は０．０００１〜０．５０％とする。Ｚｒ含有量は０．０１％以上であるのが好ましく、０．４０％以下であるのが好ましい。
【００５３】
本発明のオーステナイト系耐熱合金の化学組成において、残部はＦｅおよび不純物である。Ｆｅは安価な原料であるため、０．１％〜２０％含まれることが好ましい。また、ここで「不純物」とは、合金を工業的に製造する際に、鉱石、スクラップ等の原料、製造工程の種々の要因によって混入する成分であって、本発明に悪影響を与えない範囲で許容されるものを意味する。
【００５４】
本発明のオーステナイト系耐熱合金には、さらに、Ｃａ、Ｍｇ、ＲＥＭ、Ｃｏ、Ｃｕ、Ｍｏ、ＶおよびＮｂから選択される１種以上の元素を含有させてもよい。
【００５５】
Ｃａ：０〜０．０１０％
Ｃａは、Ｓと化合物を形成してマトリックス中のＳ量を低減し、熱間加工性を改善する効果を有するため、必要に応じて含有させてもよい。しかしながら、Ｃａ含有量が過剰になると、Ｏと結合して、清浄性を著しく低下させ、かえって熱間加工性を劣化させる。したがって、Ｃａ含有量は０．０１０％以下とする。Ｃａ含有量は０．００８０％以下であるのが好ましい。なお、上記の効果を得たい場合は、Ｃａ含有量は０．０００１％以上とするのが好ましく、０．０００２％以上とするのがより好ましく、０．０００３％以上とするのがさらに好ましい。
【００５６】
Ｍｇ：０〜０．０５０％
Ｍｇは、Ｃａと同様にＳと化合物を形成してマトリックス中のＳ量を低減し、熱間加工性を改善する効果を有するため、必要に応じて含有させてもよい。しかしながら、Ｍｇ含有量が過剰になると、Ｏと結合して、清浄性を著しく低下させ、かえって熱間加工性を劣化させる。したがって、Ｍｇ含有量は０．０５０％以下とする。Ｍｇ含有量は０．０４５％以下であるのが好ましい。なお、上記の効果を得たい場合は、Ｍｇ含有量を０．０００１％以上とするのが好ましく、０．０００２％以上とするのがより好ましく、０．０００３％以上とするのがさらに好ましい。
【００５７】
ＲＥＭ：０〜０．１００％
ＲＥＭは、Ｃａと同様にＳと化合物を形成してマトリックス中のＳ量を低減し、熱間加工性を改善する効果を有するため、必要に応じて含有させてもよい。しかしながら、ＲＥＭ含有量が過剰になると、Ｏと結合して、清浄性を著しく低下させ、かえって熱間加工性を劣化させる。したがって、ＲＥＭ含有量は０．１００％以下とする。ＲＥＭ含有量は０．０８０％以下であるのが好ましい。なお、上記の効果を得たい場合は、ＲＥＭ含有量を０．０００１％以上とするのが好ましく、０．０００２％以上とするのがより好ましく、０．０００３％以上とするのがさらに好ましい。
【００５８】
なお、ＲＥＭは、Ｓｃ、Ｙおよびランタノイドの合計１７元素の総称であり、ＲＥＭ含有量は、ＲＥＭのうちの１種以上の元素の合計含有量を指す。また、ＲＥＭについては一般的にミッシュメタルに含有される。このため、例えば、ミッシュメタルの形で添加して、ＲＥＭの量が上記の範囲となるように調整してもよい。
【００５９】
Ｃｏ：０〜１．０％
Ｃｏは、クリープ破断強度を向上させる作用を有する。すなわち、Ｃｏは、Ｎｉと同様オ−ステナイト生成元素であり、相安定性を高めてクリープ破断強度の向上に寄与する。そのため、Ｃｏを含有させてもよい。しかしながら、Ｃｏは極めて高価な元素であるため、Ｃｏを過剰に含有させると大幅なコスト増を招く。したがって、Ｃｏ含有量は１．０％以下とする。Ｃｏ含有量は０．８％以下であるのが好ましい。一方、上記の効果を得たい場合は、Ｃｏ含有量を０．０１％以上とするのが好ましい。
【００６０】
Ｃｕ：０〜１．０％
Ｃｕは、クリープ破断強度を向上させる作用を有する。すなわち、Ｃｕは、ＮｉおよびＣｏと同様オーステナイト生成元素であり、相安定性を高めてクリープ破断強度の向上に寄与する。そのため、Ｃｕを含有させてもよい。しかしながら、Ｃｕが過剰に含有された場合には熱間加工性の低下を招く。したがって、Ｃｕ含有量は１．０％以下とする。Ｃｕ含有量は０．８％以下であるのが好ましい。一方、上記の効果を得たい場合は、Ｃｕ含有量を０．０１％以上とするのが好ましい。
【００６１】
Ｍｏ：０〜１．０％
Ｍｏは、クリープ破断強度を向上させる作用を有する。すなわち、Ｍｏは、マトリックスに固溶して高温でのクリープ破断強度を向上させる作用を有する。そのため、Ｍｏを含有させてもよい。しかしながら、Ｍｏが過剰に含有された場合にはオーステナイトの安定性が低下して、かえってクリープ破断強度の低下を招く。したがって、Ｍｏ含有量は１．０％以下とする。Ｍｏ含有量は０．８％以下であるのが好ましい。一方、上記の効果を得たい場合は、Ｍｏ含有量を０．０１％以上とするのが好ましい。
【００６２】
Ｖ：０〜０．５％
Ｖは、クリープ破断強度を向上させる作用を有する。すなわち、Ｖは、ＣまたはＮと結合して微細な炭化物または炭窒化物を形成し、クリープ破断強度を向上させる作用を有する。そのため、Ｖを含有させてもよい。しかしながら、Ｖが過剰に含有された場合、炭化物または炭窒化物として多量に析出し、クリープ延性の低下を招く。したがって、Ｖ含有量は０．５％以下とする。Ｖ含有量は０．４％以下であるのが好ましい。一方、上記の効果を得たい場合は、Ｖ含有量を０．０１％以上とするのが好ましい。
【００６３】
Ｎｂ：０〜０．５％
Ｎｂは、Ｖと同様にＣまたはＮと結合して微細な炭化物または炭窒化物として粒内に析出し、高温でのクリープ破断強度向上に寄与する。そのため、Ｎｂを含有させてもよい。しかしながら、Ｎｂの含有量が過剰になると炭化物または炭窒化物として多量に析出し、クリープ延性および靱性の低下を招く。したがって、Ｎｂ含有量は０．５％以下とする。Ｎｂ含有量は０．４％以下であるのが好ましい。一方、上記の効果を得たい場合は、Ｎｂ含有量を０．０１％以上とするのが好ましい。
【００６４】
上記のＣｏ、Ｃｕ、Ｍｏ、ＶおよびＮｂは、そのうちのいずれか１種のみ、または、２種以上の複合的に含有させることができる。これらの元素を複合して含有させる場合の合計量は、４．０％であってもよい。
【００６５】
２．部材の金属組織
本発明のオーステナイト系耐熱合金部材の金属組織は、表層部において、ＡＳＴＭ粒度番号７．０以上であり、厚さ中央部において、ＡＳＴＭ粒度番号４．０以下である。
【００６６】
前述のように、本発明において、「表層部」とは部材表面からの深さが５０μｍまでの領域をいう。また、「厚さ中央部」とは、部材厚さの２５％となる各表面側を除外した領域をいう。
【００６７】
なお、熱間加工時の表面欠陥を防止するためには、表層部の金属組織は細粒であるほど好ましく、平均結晶粒度について、上限は特に規定しない。しかしながら、過度に細粒な組織とするのは、技術的に困難であるだけでなく、製造コストの上昇を招くため、ＡＳＴＭ粒度番号１２．０以下とするのが好ましい。
【００６８】
また、優れたクリープ特性を得るためには、部材の厚さ中央部の平均結晶粒度は、ＡＳＴＭ粒度番号３．０以下であるのが好ましく、２．０以下であるのがより好ましい。一方、部材の厚さ中央部の金属組織が過度に粗粒であるとクリープ延性の劣化および衝撃値の低下を招くだけでなく、部材の内部での割れを生じさせる場合があるため、部材の厚さ中央部の平均結晶粒度は、ＡＳＴＭ粒度番号−２．０以上であるのが好ましく、−１．０以上であるのがより好ましい。
【００６９】
表層部および厚さ中央部の平均結晶粒度は、下記の手順で求めることができる。部材の横断面が被検面となるように切断し、鏡面研磨した後、王水で腐食して、倍率１００倍で３視野光学顕微鏡観察して、切断法により平均粒切片長さを測定し、その平均粒切片長さを１．１２８倍して平均結晶粒径を求める。さらに、ＪＩＳ  Ｇ  ０５５１−０２（２００９）により結晶粒度に換算する。
【００７０】
３．素材の硬さ
本発明のオーステナイト系耐熱合金部材は、後述するように、表面に機械的に強加工が施されたオーステナイト系耐熱合金素材に対して、熱処理を施して再結晶させることにより得られる。
【００７１】
強加工を施した後で再結晶熱処理前の素材の表層部における硬さは、３００ＨＶ０．１以上であるのが好ましく、３５０ＨＶ０．１以上であるのがより好ましい。素材の表層部における硬さが３００ＨＶ０．１未満では、再結晶熱処理後の部材表層部の平均結晶粒度がＡＳＴＭ粒度番号７．０以上とならないおそれがあるためである。
【００７２】
そして、再結晶熱処理後の部材の表層部の硬さは、２５０ＨＶ０．１以下であるのが好ましく、２００ＨＶ０．１以下であるのがより好ましい。再結晶熱処理後の部材表層部の硬さが２５０ＨＶ０．１を超えると、粒内の変形抵抗が高く、粒界破壊を助長するおそれがあるためである。
【００７３】
ここで、「ＨＶ０．１」は、試験力を０．９８０７Ｎ（１００ｇｆ）として、マイクロビッカース硬さ試験を実施した場合の「硬さ記号」を意味する。
【００７４】
なお、表層部の硬さにおいて、ＨＶ０．１が３００以上とは、表層部の転位密度が１．０×１０１４／ｍ２以上であることに相当する。すなわち、強加工を施した後で再結晶熱処理前の素材の表層における転位密度は、１．０×１０１４／ｍ２以上であることが好ましい。
【００７５】
「転位密度」は、Ｃｏ管球を用いてＸＲＤにより試料表面をθ−２θ測定し、得られたＸ線回折データから｛１１１｝、｛２００｝、｛２２０｝および｛３１１｝面のLorentz関数近似によって回折ピークの角度、半値幅、回折強度を求め、Modified Williamson-Hallの式およびModified Warren-Averbachの式より算出することができる。
【００７６】
４．製造方法
本発明のオーステナイト系耐熱合金素材の製造方法については特に制限はないが、例えば、上述の化学組成を有する鋼塊または鋳片に、熱間鍛造等の熱間加工を施し、続いて、必要に応じて熱間押出等の異なる方法の熱間加工をさらに施した後、溶体化熱処理を行い、その後、機械的に強加工を施すことによって製造することができる。
【００７７】
適切な条件で溶体化熱処理を行うことにより、厚さ中央部における平均結晶粒度を制御することが可能である。具体的には、溶体化熱処理の条件としては、１０５０〜１２８０℃の温度域において、０．１〜５ｈ保持するのが好ましい。溶体化熱処理の温度域は１１００〜１２５０℃とするのがより好ましく、保持時間は０．２〜１．５ｈとするのがより好ましい。加熱保持後は、水冷することが望ましい。
【００７８】
また、機械的に強加工を施す方法については特に制限はなく、例えば、工具による切削、研磨、レーザーもしくはサンドブラスト等を活用したショットピーニング、ロールもしくは油圧プレスによる冷間圧延、または冷間での抽伸等を行うことができる。
【００７９】
さらに上記のオーステナイト系耐熱合金素材に対して、再結晶熱処理を施すことによって、本発明のオーステナイト系耐熱合金部材が得られる。具体的には、再結晶させるための熱処理の条件としては、９８０〜１１８０℃の温度域で０．１〜３ｈ保持するのが好ましい。再結晶熱処理の温度域は１０００〜１１５０℃とするのがより好ましく、保持時間は０．５〜１．５ｈとするのがより好ましい。
【００８０】
５．割れの評価方法
本発明のオーステナイト系耐熱合金部材は、熱間加工時の表面欠陥を防止できるものである。一方、部材内部の微小な割れについては、生じないのが最も望ましいことは言うまでもないが、たとえ生じたとしても、割れの深さが小さければ、実プラントにおいて重大な事故につながる可能性は低く、大きな問題とはならない。
【００８１】
したがって、本発明のオーステナイト系耐熱合金部材は、再結晶粒からなる部材の表層を含む試験片を、１１００℃において０．０００１ｓ−１のひずみ速度で引張試験を行い、伸びが１０％となった時の試験片内部における割れの深さが２０μｍ以下であるのが望ましい。
【００８２】
上記の試験に用いる試験片は、部材の少なくとも一方の面の表層を含むものとし、両方の面を含んでいてもよい。また、形状については、ＪＩＳ  Ｚ  ２２４１（２０１１）に規定される、断面が長方形または正方形となるような板状試験片または棒状試験片を用いることができる。この際、試験片の少なくとも一面に部材表面が含まれるように試験片を作製するのが望ましい。
【００８３】
上記の試験片を用いて、熱間加工を模擬した低ひずみ速度での引張試験を行う。具体的には、グリーブル試験機を用いて、上記の試験片を、加工温度１１００℃でひずみ速度が０．０００１ｓ−１の低ひずみ速度で引張試験し、伸び（ひずみ量）が１０％になった時点で引張試験を中断し、引張試験中断後の試験片を用いて、試験片表面部および内部の割れを確認する。
【００８４】
なお、グリーブル試験とは、試験片中央部を通電加熱しながら行う引張試験である。加工温度は、グリーブル試験片の中央部に熱電対を溶着して測定する。
【００８５】
引張試験中断後の試験片表面における割れの有無は、ＪＩＳ  Ｚ  ２３４３−１（２００１）に規定される浸透探傷試験により行うこととする。また、試験片内部の割れの有無は、引張試験中断後の試験片中央部を横断面が被検面となるように切断し、鏡面研磨した後、倍率１００倍で光学顕微鏡観察して確認することとする。
【００８６】
以下、実施例によって本発明をより具体的に説明するが、本発明はこれらの実施例に限定されるものではない。
【実施例】
【００８７】
表１に示す化学組成を有するオーステナイト系耐熱合金１〜２１およびＡ〜Ｄを実験室溶解してインゴットを作製した。そして、上記インゴットに対して熱間での鍛造および圧延による成形を行った後、表２に示す条件での溶体化熱処理を行い、厚さ２５ｍｍ、幅１００ｍｍ、長さ５００ｍｍの合金板を複数枚作製した。その後、合金板に切削バイトによる表面切削加工を行い、さらに表２に示す条件で再結晶熱処理を行った。
【００８８】
【表１】
2020128569.tif 000002
【００８９】
【表２】
2020128569.tif 000003
【００９０】
上記のようにして得た各合金板から、横断面が被検面となるように平均結晶粒度を決定するための試験片を切り出して鏡面研磨した。その後、各試験片について、表層となる表面加工を施した合金板表面から深さ５０μｍまでの領域、および合金板の厚さの２５％となる各表面側を除外した領域のそれぞれの平均結晶粒度を、以下の方法により求めた。
【００９１】
上記の試験片を鏡面研磨して、王水で腐食した後、表層および部材の厚さ中央部のそれぞれの任意の３視野について倍率１００倍で光学顕微鏡観察して、切断法により平均粒切片長さを測定し、その平均粒切片長さを１．１２８倍して平均結晶粒径を求めた。さらに、ＪＩＳ  Ｇ  ０５５１−０２（２００９）により結晶粒度に換算した。
【００９２】
なお、素材の表層部の硬さは、上記の強加工後で再結晶加熱処理前の合金板から試験片を採取し、強加工を施した合金板表面から深さ５０μｍの位置におけるマイクロビッカース硬さ（ＨＶ０．１）を試験力０．９８０７Ｎ（１００ｇｆ）で３点測定し、その平均値を求めた。
【００９３】
さらに、上記の各合金板について、引張試験に用いるための試験片を切り出した。引張試験用の試験片は、表面加工を施した合金板表面が含まれるように、合金板の長手方向に平行な１０ｍｍ角で長さが１３０ｍｍの角棒状の試験片を複数本ずつ機械加工により作製した。
【００９４】
上記の試験片を用いて、前述の加工温度が１１００℃、ひずみ速度が０．０００１ｓ−１の低ひずみ速度での引張試験を行った。そして、伸び（ひずみ量）が１０％になった時点で引張試験を中断し、引張試験中断後の試験片を用いて試験片表面部および内部の割れを調査した。
【００９５】
前述のとおり、引張試験中断後の試験片表面における割れの有無は、ＪＩＳ  Ｚ  ２３４３−１（２００１）に規定される浸透探傷試験により行い、試験片内部の割れの有無は、試験片中央部を横断面が被検面となるように切断し、鏡面研磨した後、倍率１００倍で光学顕微鏡観察して調査した。
【００９６】
表面割れについては、割れが発生しなかったものを「○」、割れが発生したものを「×」とした。また、内部割れについては、割れが発生しなかったものを「○」、割れは発生したものの、その深さが２０μｍ以下であったものを「△」、２０μｍを超える深さの割れが発生したものを「×」とした。
【００９７】
次に、各合金板の肉厚中央部から、ＪＩＳ  Ｚ  ２２４１（２０１１）に記載される直径６ｍｍ、標点距離３０ｍｍの丸棒クリープ破断試験片を採取して、７００℃、１６０ＭＰａの条件でクリープ破断試験を行った。試験は、ＪＩＳ  Ｚ  ２２７１（２０１０）に準拠して行った。なお、クリープ破断時間が、１０００ｈ以上となるものを合格（○）とし、１０００ｈ未満のものを不合格（×）とした。
【００９８】
また、上記形状の丸棒引張試験片を用いて、７００℃において１０−６／ｓの極低歪速度で引張試験を行い、破断絞りを測定した。なお、上述の歪速度１０−６／ｓは、通常の高温引張試験における歪速度の１／１００〜１／１０００という非常に遅い歪速度である。したがって、この極低歪速度で引張試験した際の破断絞りを測定することによって、耐再熱割れ感受性の相対評価を行うことができる。
【００９９】
具体的には、上述の極低歪速度で引張試験した際の破断絞りが大きい場合、耐再熱割れ感受性が低く、再熱割れ防止に対する効果が大きいと評価することができる。なお、破断絞りが、２０％以上となるものを合格（○）とし、２０％未満のものを不合格（×）とした。
【０１００】
表層部および厚さ中央部における平均結晶粒径ならびに上記の各試験結果について、表２に併せて示す。
【０１０１】
表２の総合評価においては、クリープ破断時間が長く、耐再熱割れ性が良好で、かつ熱間加工時の耐割れ性評価である引張試験片表面および内部の双方に割れが認められなかった場合を「良」とした。また、クリープ破断強度が長く、耐再熱割れ性が良好で、かつ浸透探傷試験では試験片表面に割れが認められなかったものの、試験片内部に深さ２０μｍ以下の微小な割れが認められた場合を「可」とした。そして、クリープ破断時間および耐再熱割れ性の少なくともいずれかが不可の場合、引張試験片の表面に割れが認められた場合、または、引張試験片の内部に２０μｍを超える深さの割れが発生した場合を「不可」とした。
【０１０２】
表２に示すように、表層および部材の厚さ中央部における平均結晶粒度が本発明で規定される範囲である試験番号２〜６、９〜１３および１６〜２０は、総合評価において、「良」または「可」となった。
【０１０３】
一方、試験番号１、８、１５および２２は、部材の厚さ中央部の平均結晶粒度が大きいため、クリープ破断時間が短く、クリープ強度に劣る結果となった。Ｃ含有量が本発明の規定から外れる合金Ａ〜Ｄを用いた試験番号２２〜２５は、十分な耐再熱割れ性が得られなかった。また、試験番号７、１４および２１は、強加工後の素材表層部の硬度が低いため、再結晶化熱処理後の部材表層部の平均結晶粒度が小さく、熱間加工時に表面欠陥が生じる結果となった。
【産業上の利用可能性】
【０１０４】
本発明のオーステナイト系耐熱合金部材は、耐再熱割れ性と長時間クリープ破断強度との両方に優れ、かつ厚さが２０ｍｍ以上の厚肉であっても、熱間加工時の表面欠陥を防止できる。このため、本発明のオーステナイト系耐熱合金部材は、発電用ボイラの主蒸気管または再熱蒸気管等の大径かつ厚肉の高温部材として使用されるのに好適である。